(57)【特許請求の範囲】
【請求項１】
液晶組成物の全量の５〜３０重量％の第１の成分であって、一般式Ｉ
【化１】
0006581206.tif 000094
の１つまたは複数の化合物である第１の成分と、
液晶組成物の全量の５〜２５重量％の第２の成分であって、一般式ＩＩ−１および／または一般式ＩＩ−２
【化２】
0006581206.tif 000095
の１つまたは複数の化合物である第２の成分と、
液晶組成物の全量の１〜１５重量％の第３の成分であって、一般式ＩＩＩ
【化３】
0006581206.tif 000096
の１つまたは複数の化合物である第３の成分と、
液晶組成物の全量の５〜５０重量％の第４の成分であって、一般式ＩＶ
【化４】
0006581206.tif 000097
の１つまたは複数の化合物である第４の成分と、
液晶組成物の全量の５〜４５重量％の第５の成分であって、一般式Ｖ
【化５】
0006581206.tif 000098
の１つまたは複数の化合物である第５の成分と、
液晶組成物の全量の１〜５０重量％の第６の成分であって、一般式ＶＩ
【化６】
0006581206.tif 000099
の１つまたは複数の化合物である第６の成分と、
を含み、
式中、
Ｒ１、Ｒ２、Ｒ３、Ｒ４、Ｒ６、Ｒ７およびＲ８は、同じであるか、または異なり、各々は独立して、フッ素によって置換されているかもしくはフッ素によって置換されていないＣ１−Ｃ７アルキル、フッ素によって置換されているかもしくはフッ素によって置換されていないＣ１−Ｃ７アルコキシ、またはフッ素によって置換されているかもしくはフッ素によって置換されていないＣ２−Ｃ７アルケニルを表し、
Ｒ５は、−Ｈ、フッ素によって置換されているかもしくはフッ素によって置換されていないＣ１−Ｃ７アルキル、フッ素によって置換されているかもしくはフッ素によって置換されていないＣ１−Ｃ７アルコキシ、またはフッ素によって置換されているかもしくはフッ素によって置換されていないＣ２−Ｃ７アルケニルを表し、
【化７】
0006581206.tif 000100
は、
【化８】
0006581206.tif 000101
を表し、
【化９】
0006581206.tif 000102
における１つまたは複数のＨはＦによって置換されていてもよく、
【化１０】
0006581206.tif 000103
は、同じであるか、または異なり、各々は独立して、
【化１１】
0006581206.tif 000104
を表し、
【化１２】
0006581206.tif 000105
は、同じであるか、または異なり、各々は独立して、
【化１３】
0006581206.tif 000106
を表し、
Ｌ１およびＬ２は、同じであるか、または異なり、各々は独立して、−Ｈまたは−Ｆを表し、
Ｚ１およびＺ２は、同じであるか、または異なり、各々は独立して、単結合、−ＣＯＯ−、−ＣＨ２ＣＨ２−または−ＣＨ２Ｏ−を表し、
Ｚ３およびＺ４は、同じであるか、または異なり、各々は独立して、単結合、−ＣＯＯ−または−ＣＨ２Ｏ−を表し、
ａは、０、１または２を表し、ａが２である場合、
【化１４】
0006581206.tif 000107
は、同じであってもよいか、または異なっていてもよく、
ｂ、ｄおよびｅは、同じであるか、または異なり、各々は独立して、０または１を表し、ここで、ｄ＝ｅ＝０、ｄ＝１およびｅ＝０またはｄ＝０およびｅ＝１である場合、
【化１５】
0006581206.tif 000108
は同時に
【化１６】
0006581206.tif 000109
ではない、液晶組成物。
【請求項２】
一般式Ｉの化合物は、以下の化合物：
【化１７】
0006581206.tif 000110
からなる群から選択されることを特徴とする、請求項１に記載の液晶組成物。
【請求項３】
一般式ＩＩ−１の化合物は、以下の化合物：
【化１８】
0006581206.tif 000111
からなる群から選択されることを特徴とする、請求項１に記載の液晶組成物。
【請求項４】
一般式ＩＩ−２の化合物は、以下の化合物：
【化１９】
0006581206.tif 000112
からなる群から選択されることを特徴とする、請求項１に記載の液晶組成物。
【請求項５】
一般式ＩＩＩの化合物は、以下の化合物：
【化２０】
0006581206.tif 000113
からなる群から選択されることを特徴とする、請求項１に記載の液晶組成物。
【請求項６】
一般式ＩＶの化合物は、以下の化合物：
【化２１−１】
0006581206.tif 000114
【化２１−２】
0006581206.tif 000115
からなる群から選択され、
式中、
Ｒ５は、フッ素によって置換されているかもしくはフッ素によって置換されていないＣ１−Ｃ７アルキル、フッ素によって置換されているかもしくはフッ素によって置換されていないＣ１−Ｃ７アルコキシを表すことを特徴とする、請求項１に記載の液晶組成物。
【請求項７】
一般式ＩＶ−１の化合物は、以下の化合物：
【化２２】
0006581206.tif 000116
からなる群から選択され、
一般式ＩＶ−２の化合物は、以下の化合物：
【化２３】
0006581206.tif 000117
からなる群から選択され、
一般式ＩＶ−３の化合物は、以下の化合物：
【化２４】
0006581206.tif 000118
からなる群から選択され、
一般式ＩＶ−４の化合物は、以下の化合物：
【化２５】
0006581206.tif 000119
からなる群から選択され、
一般式ＩＶ−５の化合物は、以下の化合物：
【化２６】
0006581206.tif 000120
からなる群から選択され、
一般式ＩＶ−６の化合物は、以下の化合物：
【化２７】
0006581206.tif 000121
からなる群から選択され、
一般式ＩＶ−７の化合物は、以下の化合物：
【化２８】
0006581206.tif 000122
からなる群から選択され、
一般式ＩＶ−８の化合物は、以下の化合物：
【化２９】
0006581206.tif 000123
からなる群から選択され、
一般式ＩＶ−９の化合物は、以下の化合物：
【化３０】
0006581206.tif 000124
からなる群から選択され、
一般式ＩＶ−１０の化合物は、以下の化合物：
【化３１】
0006581206.tif 000125
からなる群から選択され、
一般式ＩＶ−１１の化合物は、以下の化合物：
【化３２】
0006581206.tif 000126
からなる群から選択されることを特徴とする、請求項６に記載の液晶組成物。
【請求項８】
一般式Ｖの化合物は、以下の化合物：
【化３３−１】
0006581206.tif 000127
【化３３−２】
0006581206.tif 000128
からなる群から選択され、
式中、
Ｒ６は、フッ素によって置換されているもしくはフッ素によって置換されていないＣ１−Ｃ５アルキル、フッ素によって置換されているもしくはフッ素によって置換されていないＣ１−Ｃ５アルコキシ、またはフッ素によって置換されているもしくはフッ素によって置換されていないＣ２−Ｃ５アルケニルを表すことを特徴とする、請求項１に記載の液晶組成物。
【請求項９】
一般式Ｖ−１の化合物は、以下の化合物：
【化３４】
0006581206.tif 000129
からなる群から選択され、
一般式Ｖ−２の化合物は、以下の化合物：
【化３５】
0006581206.tif 000130
からなる群から選択され、
一般式Ｖ−３の化合物は、以下の化合物：
【化３６】
0006581206.tif 000131
からなる群から選択され、
一般式Ｖ−４の化合物は、以下の化合物：
【化３７】
0006581206.tif 000132
からなる群から選択され、
一般式Ｖ−５の化合物は、以下の化合物：
【化３８】
0006581206.tif 000133
からなる群から選択され、
一般式Ｖ−６の化合物は、以下の化合物：
【化３９】
0006581206.tif 000134
からなる群から選択され、
一般式Ｖ−７の化合物は、以下の化合物：
【化４０】
0006581206.tif 000135
からなる群から選択され、
一般式Ｖ−８の化合物は、以下の化合物：
【化４１】
0006581206.tif 000136
からなる群から選択され、
一般式Ｖ−９の化合物は、以下の化合物：
【化４２】
0006581206.tif 000137
からなる群から選択され、
一般式Ｖ−１０の化合物は、以下の化合物：
【化４３】
0006581206.tif 000138
からなる群から選択され、
一般式Ｖ−１１の化合物は、以下の化合物：
【化４４】
0006581206.tif 000139
からなる群から選択され、
一般式Ｖ−１２の化合物は、以下の化合物：
【化４５】
0006581206.tif 000140
からなる群から選択され、
一般式Ｖ−１３の化合物は、以下の化合物：
【化４６】
0006581206.tif 000141
からなる群から選択されることを特徴とする、請求項８に記載の液晶組成物。
【請求項１０】
一般式ＶＩの化合物は、以下の化合物：
【化４７】
0006581206.tif 000142
からなる群から選択され、
式中、
Ｒ７およびＲ８は、同じであるか、または異なり、各々は独立して、Ｃ１−Ｃ５アルキル、Ｃ１−Ｃ５アルコキシ、Ｃ２−Ｃ５アルケニルまたはＣ２−Ｃ５アルケノキシを表すことを特徴とする、請求項１に記載の液晶組成物。
【請求項１１】
一般式ＶＩ−１の化合物は、以下の化合物：
【化４８】
0006581206.tif 000143
からなる群から選択され、
一般式ＶＩ−２の化合物は、以下の化合物：
【化４９】
0006581206.tif 000144
からなる群から選択され、
一般式ＶＩ−３の化合物は、以下の化合物：
【化５０】
0006581206.tif 000145
からなる群から選択され、
一般式ＶＩ−４の化合物は、以下の化合物：
【化５１】
0006581206.tif 000146
からなる群から選択され、
一般式ＶＩ−５の化合物は、以下の化合物：
【化５２】
0006581206.tif 000147
からなる群から選択され、
一般式ＶＩ−６の化合物は、以下の化合物：
【化５３】
0006581206.tif 000148
からなる群から選択され、
一般式ＶＩ−７の化合物は、以下の化合物：
【化５４】
0006581206.tif 000149
からなる群から選択され、
一般式ＶＩ−８の化合物は、以下の化合物：
【化５５】
0006581206.tif 000150
からなる群から選択され、
一般式ＶＩ−９の化合物は、以下の化合物：
【化５６】
0006581206.tif 000151
からなる群から選択され、
一般式ＶＩ−１０の化合物は、以下の化合物：
【化５７】
0006581206.tif 000152
からなる群から選択されることを特徴とする、請求項１０に記載の液晶組成物。
【請求項１２】
前記第１の成分は前記液晶組成物の全量の５〜１５重量％を構成し、前記第２の成分は前記液晶組成物の全量の１０〜２０重量％を構成し、前記第３の成分は前記液晶組成物の全量の１〜１０重量％を構成し、前記第４の成分は前記液晶組成物の全量の１０〜４５重量％を構成し、前記第５の成分は前記液晶組成物の全量の５〜３５重量％を構成し、前記第６の成分は前記液晶組成物の全量の１〜５０重量％を構成することを特徴とする、請求項１〜１１のいずれか一項に記載の液晶組成物。
【請求項１３】
前記液晶組成物は、
前記液晶組成物の全量の３重量％の化合物Ｉ−２と、
前記液晶組成物の全量の５重量％の化合物Ｉ−３と、
前記液晶組成物の全量の３重量％の化合物Ｉ−４と、
前記液晶組成物の全量の５重量％の化合物ＩＩ−１−３と、
前記液晶組成物の全量の６重量％の化合物ＩＩ−１−４と、
前記液晶組成物の全量の６重量％の化合物ＩＩ−２−２と、
前記液晶組成物の全量の３重量％の化合物ＩＶ−９−２と、
前記液晶組成物の全量の３重量％の化合物ＩＶ−８−２と、
前記液晶組成物の全量の５重量％の化合物ＩＶ−８−３と、
前記液晶組成物の全量の６重量％の化合物ＩＶ−８−４と、
前記液晶組成物の全量の４重量％の化合物Ｖ−６−２と、
前記液晶組成物の全量の６重量％の化合物Ｖ−６−４と、
前記液晶組成物の全量の２重量％の化合物ＶＩ−４−６と、
前記液晶組成物の全量の２７重量％の化合物ＶＩ−１−２と、
前記液晶組成物の全量の１０重量％の化合物ＶＩ−１−１５と、
前記液晶組成物の全量の６重量％の化合物ＩＩＩ−５と
を含むか、または
前記液晶組成物は、
前記液晶組成物の全量の４重量％の化合物Ｉ−３と、
前記液晶組成物の全量の４重量％の化合物Ｉ−４と、
前記液晶組成物の全量の３重量％の化合物ＩＩ−１−３と、
前記液晶組成物の全量の６重量％の化合物ＩＩ−１−４と、
前記液晶組成物の全量の５重量％の化合物ＩＩ−１−５と、
前記液晶組成物の全量の９重量％の化合物ＩＶ−１−１と、
前記液晶組成物の全量の１２重量％の化合物ＩＶ−１−２と、
前記液晶組成物の全量の２０重量％の化合物ＩＶ−５−２と、
前記液晶組成物の全量の１１重量％の化合物Ｖ−６−２と、
前記液晶組成物の全量の６重量％の化合物Ｖ−５−２と、
前記液晶組成物の全量の３重量％の化合物Ｖ−１０−１と、
前記液晶組成物の全量の４重量％の化合物Ｖ−１０−２と、
前記液晶組成物の全量の３重量％の化合物Ｖ−１０−３と、
前記液晶組成物の全量の３重量％の化合物ＶＩ−１−１２と、
前記液晶組成物の全量の７重量％の化合物ＩＩＩ−５と
を含むか、または
前記液晶組成物は、
前記液晶組成物の全量の４重量％の化合物Ｉ−２と、
前記液晶組成物の全量の５重量％の化合物Ｉ−４と、
前記液晶組成物の全量の６重量％の化合物ＩＩ−１−２と、
前記液晶組成物の全量の６重量％の化合物ＩＩ−１−３と、
前記液晶組成物の全量の６重量％の化合物ＩＩ−１−４と、
前記液晶組成物の全量の６重量％の化合物ＩＶ−９−１と、
前記液晶組成物の全量の５重量％の化合物ＩＶ−９−２と、
前記液晶組成物の全量の５重量％の化合物Ｖ−５−１と、
前記液晶組成物の全量の６重量％の化合物Ｖ−５−２と、
前記液晶組成物の全量の６重量％の化合物Ｖ−１０−１と、
前記液晶組成物の全量の１０重量％の化合物Ｖ−１０−２と、
前記液晶組成物の全量の６重量％の化合物Ｖ−１０−３と、
前記液晶組成物の全量の８重量％の化合物ＶＩ−７−２と、
前記液晶組成物の全量の１８重量％の化合物ＶＩ−１−１２と、
前記液晶組成物の全量の３重量％の化合物ＩＩＩ−５と
を含むか、または
前記液晶組成物は、
前記液晶組成物の全量の３重量％の化合物Ｉ−２と、
前記液晶組成物の全量の５重量％の化合物Ｉ−３と、
前記液晶組成物の全量の５重量％の化合物Ｉ−４と、
前記液晶組成物の全量の６重量％の化合物ＩＩ−１−４と、
前記液晶組成物の全量の５重量％の化合物ＩＩ−２−２と、
前記液晶組成物の全量の２重量％の化合物ＩＶ−９−２と、
前記液晶組成物の全量の３重量％の化合物ＩＶ−１０−２と、
前記液晶組成物の全量の５重量％の化合物ＩＶ−１０−３と、
前記液晶組成物の全量の５重量％の化合物ＩＶ−１０−４と、
前記液晶組成物の全量の４重量％の化合物Ｖ−６−２と、
前記液晶組成物の全量の４重量％の化合物Ｖ−６−３と、
前記液晶組成物の全量の２重量％の化合物ＶＩ−４−６と、
前記液晶組成物の全量の３７重量％の化合物ＶＩ−１−１２と、
前記液晶組成物の全量の１０重量％の化合物ＶＩ−１−１５と、
前記液晶組成物の全量の４重量％の化合物ＩＩＩ−５と
を含むか、または
前記液晶組成物は、
前記液晶組成物の全量の３重量％の化合物Ｉ−３と、
前記液晶組成物の全量の３重量％の化合物Ｉ−４と、
前記液晶組成物の全量の６重量％の化合物ＩＩ−１−４と、
前記液晶組成物の全量の５重量％の化合物ＩＩ−２−２と、
前記液晶組成物の全量の１２重量％の化合物ＩＶ−１−１と、
前記液晶組成物の全量の１２重量％の化合物ＩＶ−１−２と、
前記液晶組成物の全量の１４重量％の化合物ＩＶ−５−２と、
前記液晶組成物の全量の６重量％の化合物ＩＶ−６−１と、
前記液晶組成物の全量の５重量％の化合物Ｖ−６−２と、
前記液晶組成物の全量の６重量％の化合物Ｖ−７−２と、
前記液晶組成物の全量の７重量％の化合物Ｖ−５−２と、
前記液晶組成物の全量の３重量％の化合物Ｖ−１０−１と、
前記液晶組成物の全量の４重量％の化合物Ｖ−１０−２と、
前記液晶組成物の全量の３重量％の化合物Ｖ−１０−３と、
前記液晶組成物の全量の６重量％の化合物ＶＩ−１−１２と、
前記液晶組成物の全量の５重量％の化合物ＩＩＩ−５と
を含むか、または
前記液晶組成物は、
前記液晶組成物の全量の３重量％の化合物Ｉ−２と、
前記液晶組成物の全量の３重量％の化合物Ｉ−４と、
前記液晶組成物の全量の５重量％の化合物ＩＩ−１−３と、
前記液晶組成物の全量の６重量％の化合物ＩＩ−１−４と、
前記液晶組成物の全量の６重量％の化合物ＩＩ−２−２と、
前記液晶組成物の全量の３重量％の化合物ＩＶ−９−２と、
前記液晶組成物の全量の３重量％の化合物ＩＶ−８−２と、
前記液晶組成物の全量の５重量％の化合物ＩＶ−８−３と、
前記液晶組成物の全量の６重量％の化合物ＩＶ−８−４と、
前記液晶組成物の全量の５重量％の化合物Ｖ−３−２と、
前記液晶組成物の全量の５重量％の化合物Ｖ−４−２と、
前記液晶組成物の全量の４重量％の化合物Ｖ−６−２と、
前記液晶組成物の全量の６重量％の化合物Ｖ−６−４と、
前記液晶組成物の全量の２重量％の化合物ＶＩ−４−６と、
前記液晶組成物の全量の２５重量％の化合物ＶＩ−１−１２と、
前記液晶組成物の全量の１０重量％の化合物ＶＩ−１−１５と、
前記液晶組成物の全量の３重量％の化合物ＩＩＩ−８と
を含むか、または
前記液晶組成物は、
前記液晶組成物の全量の４重量％の化合物Ｉ−２と、
前記液晶組成物の全量の５重量％の化合物Ｉ−４と、
前記液晶組成物の全量の６重量％の化合物ＩＩ−１−２と、
前記液晶組成物の全量の６重量％の化合物ＩＩ−１−３と、
前記液晶組成物の全量の６重量％の化合物ＩＩ−１−４と、
前記液晶組成物の全量の６重量％の化合物ＩＶ−９−１と、
前記液晶組成物の全量の５重量％の化合物ＩＶ−９−２と、
前記液晶組成物の全量の５重量％の化合物Ｖ−５−１と、
前記液晶組成物の全量の５重量％の化合物Ｖ−５−２と、
前記液晶組成物の全量の６重量％の化合物Ｖ−１０−１と、
前記液晶組成物の全量の１０重量％の化合物Ｖ−１０−２と、
前記液晶組成物の全量の６重量％の化合物Ｖ−１０−３と、
前記液晶組成物の全量の１２重量％の化合物ＶＩ−１−１２と、
前記液晶組成物の全量の８重量％の化合物ＶＩ−７−２と、
前記液晶組成物の全量の１０重量％の化合物ＩＩＩ−４と
を含むか、または
前記液晶組成物は、
前記液晶組成物の全量の４重量％の化合物Ｉ−１と、
前記液晶組成物の全量の４重量％の化合物Ｉ−２と、
前記液晶組成物の全量の３重量％の化合物ＩＩ−１−３と、
前記液晶組成物の全量の６重量％の化合物ＩＩ−１−４と、
前記液晶組成物の全量の５重量％の化合物ＩＩ−１−５と、
前記液晶組成物の全量の９重量％の化合物ＩＶ−１−１と、
前記液晶組成物の全量の１２重量％の化合物ＩＶ−１−２と、
前記液晶組成物の全量の２０重量％の化合物ＩＶ−５−２と、
前記液晶組成物の全量の１１重量％の化合物Ｖ−６−２と、
前記液晶組成物の全量の６重量％の化合物Ｖ−５−２と、
前記液晶組成物の全量の３重量％の化合物Ｖ−１０−１と、
前記液晶組成物の全量の４重量％の化合物Ｖ−１０−２と、
前記液晶組成物の全量の３重量％の化合物Ｖ−１０−３と、
前記液晶組成物の全量の３重量％の化合物ＶＩ−１−１２と、
前記液晶組成物の全量の７重量％の化合物ＩＩＩ−２と
を含むことを特徴とする、請求項１２に記載の液晶組成物。
【請求項１４】
請求項１〜１３のいずれか一項に記載の液晶組成物を含む液晶ディスプレイデバイス。
【発明の詳細な説明】
【技術分野】
【０００１】
本発明は、液晶組成物、具体的には、より大きな光学異方性、より大きな誘電異方性、適切な透明点およびより低い粘度を有する液晶組成物、ならびに該液晶組成物を含む液晶ディスプレイデバイスに関する。
【背景技術】
【０００２】
液晶ディスプレイデバイスに関して、液晶の表示様式に基づいて、それは、ＰＣ（相変化）、ＴＮ（ねじれネマチック）、ＳＴＮ（超ねじれネマチック）、ＥＣＢ（電気的に制御された複屈折）、ＯＣＢ（光学的に補償されたベンド）、ＩＰＳ（面内切替）、ＶＡ（垂直整列）などの種類に分類され得る。デバイスの駆動モードに基づいて、それは、ＰＭ（単純マトリクス）型およびＡＭ（アクティブマトリクス）型に分類され得る。ＰＭは、静的型、マルチプレックス型などに分類される。ＡＭは、ＴＦＴ（薄膜トランジスタ）型、ＭＩＭ（金属−絶縁体−金属）型などに分類される。ＴＦＴの種類はアモルファスシリコンおよび多結晶シリコンを含む。後者は、製造プロセスに応じて高温型および低温型に分類される。光源の種類に基づいて、液晶ディスプレイデバイスは、自然光を利用した反射型、バックライトを利用した透過型ならびに自然光およびバックライトの両方を利用した半透過型に分類される。
【０００３】
【表１】
0006581206.tif 000002
【０００４】
液晶材料は、適切に高い誘電異方性、光学異方性および良好な低温相互溶存性および熱安定性を有することを必要とする。さらに、液晶材料は、低い粘度、短い反応時間、低い閾値電圧および高いコントラスト比を有するべきである。組成物の様々な性能指数はさらに、市販の液晶ディスプレイデバイスに基づいて説明される。ネマチック相の温度範囲はデバイスの作動温度範囲に関連する。ネマチック相の望ましい上限温度は７０℃以上であり、ネマチック相の望ましい下限温度は−１０℃以下である。組成物の粘度はデバイスの反応時間に関連する。デバイスの短い反応時間はデバイスにおいて動画を表示するために望ましい。したがって、組成物の低い粘度が望ましく、低温における組成物の低い粘度がより望ましい。
【０００５】
組成物の光学異方性はデバイスのコントラスト比に関連する。液晶ディスプレイデバイスのコントラスト比を最大化するために、液晶組成物の光学異方性（Δｎ）と液晶層の厚さ（ｄ）の積の値（Δｎ＊ｄ）が固定値になるように設計され得る。適切な積の値は動作モードの種類に依存する。ＴＮモードを有するデバイスにおいて、適切な値は約０．４５μｍである。この場合、大きな光学異方性を有する組成物は液晶層の薄い厚さを有するデバイスのために望ましい。
【０００６】
液晶ディスプレイデバイスのコントラスト比は、より大きな光学異方性を有する液晶組成物を含むことによって増加させることができる。
【０００７】
誘電異方性の大きな絶対値を有する液晶組成物を含有する液晶ディスプレイデバイスは、ベース電圧値および駆動電圧を減少させることができ、電力消費量をさらに減少させることができる。誘電異方性の絶対値と駆動電圧との間に逆相関が存在する。低い駆動電圧値を有する液晶組成物を有する液晶ディスプレイデバイスはディスプレイの電力消費を効果的に減少させることができ、したがって、携帯電話、タブレットＰＣおよび他の携帯用電子製品などの消耗品は、より長い耐用性を有することができる。
【０００８】
残像発生のリスクは、より高い電圧保持比を有する液晶組成物を含有する液晶ディスプレイデバイスのために低減させることができ、したがって、液晶ディスプレイデバイスの耐用年数を延長させることができる。
【０００９】
通常、単一の液晶化合物がその特徴を提示することは難しいので、組成物は、普通は、単一の化合物を様々な他の液晶化合物と混合することによって調製される。従来技術の液晶組成物は良好な特徴を提示し得るが、それらの液晶組成物（例えば、特許文献１および特許文献２に開示されている液晶組成物）の全ては様々な程度で以下の不都合な点を有する：光学異方性は十分に大きくなく、誘電異方性は比較的低く、透明点は比較的低く、粘度は比較的高く、電圧保持比は低く、これらにより直接的な結果として、これらの液晶組成物を使用した液晶デバイスは、低いコントラスト比、頻繁な残像発生、大きな電力消費およびその他の欠点を有する。
【００１０】
したがって、液晶デバイスが、より高いディスプレイコントラスト比などを有することができるように、大きな光学異方性、大きな誘電異方性、低い閾値電圧、高い電圧保持比の特徴のうちの少なくとも１つの特徴を有する液晶組成物についての必要性が存在している。
【先行技術文献】
【特許文献】
【００１１】
【特許文献１】中国特許第１０１７９６１６２Ａ号
【特許文献２】中国特許第１４７５５４７Ａ号
【発明の概要】
【発明が解決しようとする課題】
【００１２】
本発明の目的は、大きな誘電異方性、大きな光学異方性、高い電圧保持比および低い閾値電圧などの特徴を有する液晶組成物を提供することである。
【００１３】
本発明の別の目的は、液晶ディスプレイデバイスが高いコントラスト比および優れた省電力性能を有するように、大きな誘電異方性、大きな光学異方性、高い電圧保持比および低い閾値電圧などの特徴を有する液晶組成物を含む、液晶ディスプレイデバイスを提供することである。
【課題を解決するための手段】
【００１４】
本発明の上述の目的を達成するために、本発明は、
液晶組成物の全量の５〜３０重量％の第１の成分であって、一般式Ｉ
【化１】
0006581206.tif 000003
の１つまたは複数の化合物である第１の成分と、
液晶組成物の全量の５〜２５重量％の第２の成分であって、一般式ＩＩ−１および／または一般式ＩＩ−２
【化２】
0006581206.tif 000004
の１つまたは複数の化合物である第２の成分と、
液晶組成物の全量の１〜１５重量％の第３の成分であって、一般式ＩＩＩ
【化３】
0006581206.tif 000005
の１つまたは複数の化合物である第３の成分と、
液晶組成物の全量の５〜５０重量％の第４の成分であって、一般式ＩＶ
【化４】
0006581206.tif 000006
の１つまたは複数の化合物である第４の成分と、
液晶組成物の全量の５〜４５重量％の第５の成分であって、一般式Ｖ
【化５】
0006581206.tif 000007
の１つまたは複数の化合物である第５の成分と、
液晶組成物の全量の１〜５０重量％の第６の成分であって、一般式ＶＩ
【化６】
0006581206.tif 000008
の１つまたは複数の化合物である第６の成分と
を含み、
式中、
Ｒ１、Ｒ２、Ｒ３、Ｒ４、Ｒ６、Ｒ７およびＲ８は、同じであるか、または異なり、各々は独立して、フッ素によって置換されているかもしくはフッ素によって置換されていないＣ１−Ｃ７アルキル、フッ素によって置換されているかもしくはフッ素によって置換されていないＣ１−Ｃ７アルコキシ、またはフッ素によって置換されているかもしくはフッ素によって置換されていないＣ２−Ｃ７アルケニルを表し、
Ｒ５は、−Ｈ、フッ素によって置換されているかもしくはフッ素によって置換されていないＣ１−Ｃ７アルキル、フッ素によって置換されているかもしくはフッ素によって置換されていないＣ１−Ｃ７アルコキシ、またはフッ素によって置換されているかもしくはフッ素によって置換されていないＣ２−Ｃ７アルケニルを表し、
【化７】
0006581206.tif 000009
は、
【化８】
0006581206.tif 000010
を表し、
【化９】
0006581206.tif 000011
における１つまたは複数のＨはＦによって置換されていてもよく、
【化１０】
0006581206.tif 000012
は、同じであるか、または異なり、各々は独立して、
【化１１】
0006581206.tif 000013
を表し、
【化１２】
0006581206.tif 000014
は、同じであるか、または異なり、各々は独立して、
【化１３】
0006581206.tif 000015
を表し、
Ｌ１およびＬ２は、同じであるか、または異なり、各々は独立して、−Ｈまたは−Ｆを表し、
Ｚ１およびＺ２は、同じであるか、または異なり、各々は独立して、単結合、−ＣＯＯ−、−ＣＨ２ＣＨ２−または−ＣＨ２Ｏ−を表し、
Ｚ３およびＺ４は、同じであるか、または異なり、各々は独立して、単結合、−ＣＯＯ−または−ＣＨ２Ｏ−を表し、
ａは、０、１または２を表し、ａが２である場合、
【化１４】
0006581206.tif 000016
は、同じであるか、または異なり、
ｂ、ｄおよびｅは、同じであるか、または異なり、各々は独立して、０または１を表し、ここで、ｄ＝ｅ＝０、ｄ＝１およびｅ＝０またはｄ＝０およびｅ＝１である場合、
【化１５】
0006581206.tif 000017
は同時に
【化１６】
0006581206.tif 000018
ではない、液晶組成物を提供する。
【００１５】
本発明のいくつかの実施形態において、好ましくは、第１の成分は液晶組成物の全量の５〜１５重量％を構成し、第２の成分は液晶組成物の全量の１０〜２０重量％を構成し、第３の成分は液晶組成物の全量の１〜１０重量％を構成し、第４の成分は液晶組成物の全量の１０〜４５重量％を構成し、第５の成分は液晶組成物の全量の５〜３５重量％を構成し、第６の成分は液晶組成物の全量の１〜５０重量％を構成する。
【００１６】
本発明のいくつかの実施形態において、好ましくは、一般式ＩＩ−１の化合物は液晶組成物の全量の６〜１８重量％を構成する。
【００１７】
本発明のいくつかの実施形態において、好ましくは、一般式ＩＩ−２の化合物は液晶組成物の全量の０〜６重量％を構成する。
【００１８】
本発明のいくつかの実施形態において、Ｒ１はＣ１−Ｃ５アルキルを表す。
【００１９】
本発明のいくつかの実施形態において、Ｒ２はＣ１−Ｃ５アルキルまたはＣ２−Ｃ４アルコキシを表す。
【００２０】
本発明のいくつかの実施形態において、Ｒ２はＣ１−Ｃ５アルキルを表す。
【００２１】
本発明のいくつかの実施形態において、Ｒ３はＣ１−Ｃ５アルキルを表し、本発明のいくつかの実施形態において、Ｒ４はＣ１−Ｃ５アルキルまたはＣ２−Ｃ５アルケニルを表す。
【００２２】
本発明のいくつかの実施形態において、Ｒ４はＣ１−Ｃ５アルキルを表す。
【００２３】
本発明のいくつかの実施形態において、Ｒ４はＣ４アルケニルを表す。
【００２４】
本発明のいくつかの実施形態において、Ｒ４は３−ブテニルを表す。
【００２５】
本発明のいくつかの実施形態において、Ｒ５は−ＨまたはＣ１−Ｃ５アルキルを表す。
【００２６】
【化１７】
0006581206.tif 000019
は、
【化１８】
0006581206.tif 000020
を表す。
【化１９】
0006581206.tif 000021
は、同じであるか、または異なり、各々は独立して、
【化２０】
0006581206.tif 000022
を表す。ａは０または１を表す。
【００２７】
本発明のいくつかの実施形態において、Ｒ５は、−ＨまたはＣ２−Ｃ５アルキルを表す。
【００２８】
本発明のいくつかの実施形態において、
【化２１】
0006581206.tif 000023
は、
【化２２】
0006581206.tif 000024
を表し、Ｒ５は、−Ｈを表す。
【００２９】
本発明のいくつかの実施形態において、
【化２３】
0006581206.tif 000025
は、
【化２４】
0006581206.tif 000026
を表す。
【化２５】
0006581206.tif 000027
は、
【化２６】
0006581206.tif 000028
を表す。
【００３０】
本発明のいくつかの実施形態において、Ｒ６は、Ｃ１−Ｃ５アルキルを表す。
【化２７】
0006581206.tif 000029
は各々独立して、
【化２８】
0006581206.tif 000030
を表す。
【化２９】
0006581206.tif 000031
は、
【化３０】
0006581206.tif 000032
を表す。ｂは、０または１を表す。Ｚ２は単結合を表す。
【００３１】
本発明のいくつかの実施形態において、Ｒ６はＣ２−Ｃ５アルキルを表す。
【００３２】
本発明のいくつかの実施形態において、Ｒ６はＣ２−Ｃ４アルキルを表す。
【００３３】
本発明のいくつかの実施形態において、Ｒ７はＣ１−Ｃ５アルキルを表す。Ｒ８は、Ｃ１−Ｃ５アルキル、フッ素によって置換されているＣ１−Ｃ３アルコキシ、またはＣ２−Ｃ５アルケニルを表す。
【化３１】
0006581206.tif 000033
は、
【化３２】
0006581206.tif 000034
を表す。
【化３３】
0006581206.tif 000035
は、同じであるか、または異なり、各々は独立して、
【化３４】
0006581206.tif 000036
を表す。Ｚ３およびＺ４の各々は単結合を表す。ｄおよびｅは、同じであるか、または異なり、各々は独立して０または１を表し、但しｄおよびｅは同時に１を表さない。
【００３４】
本発明のいくつかの実施形態において、Ｒ７はＣ３−Ｃ５アルキルを表す。Ｒ８は、Ｃ２−Ｃ３アルキル、−ＯＣＦ３またはＣ２−Ｃ３アルケニルを表す。
【００３５】
本発明のいくつかの実施形態において、Ｒ７はＣ３−Ｃ４アルキルを表す。Ｒ８はＣ２アルキルを表す。
【００３６】
本発明のいくつかの実施形態において、Ｒ７はＣ３アルキルを表す。Ｒ８はエテニルまたはプロペニルを表す。
【００３７】
本発明のいくつかの実施形態において、好ましくは、一般式Ｉの化合物は、以下の化合物：
【化３５】
0006581206.tif 000037
からなる群から選択される。
【００３８】
本発明のいくつかの実施形態において、好ましくは、一般式ＩＩ−１の化合物は、以下の化合物：
【化３６】
0006581206.tif 000038
からなる群から選択される。
【００３９】
本発明のいくつかの実施形態において、好ましくは、一般式ＩＩ−２の化合物は、以下の化合物：
【化３７】
0006581206.tif 000039
からなる群から選択される。
【００４０】
本発明のいくつかの実施形態において、好ましくは、一般式ＩＩＩの化合物は、以下の化合物：
【化３８】
0006581206.tif 000040
からなる群から選択される。
【００４１】
本発明のいくつかの実施形態において、好ましくは、一般式ＩＶの化合物は、以下の化合物：
【化３９−１】
0006581206.tif 000041
【化３９−２】
0006581206.tif 000042
からなる群から選択され、式中、Ｒ５は、フッ素によって置換されているかもしくはフッ素によって置換されていないＣ１−Ｃ７アルキル、フッ素によって置換されているかもしくはフッ素によって置換されていないＣ１−Ｃ７アルコキシを表す。
【００４２】
本発明のいくつかの実施形態において、好ましくは、一般式ＩＶ−１の化合物は液晶組成物の全量の０〜３０重量％を構成し、好ましい技術的解決策として、一般式ＩＶ−１の化合物は液晶組成物の全量の２０〜３０重量％を構成する。
【００４３】
本発明のいくつかの実施形態において、好ましくは、一般式ＩＶ−５の化合物は液晶組成物の全量の０〜２０重量％を構成し、好ましい技術的解決策として、一般式ＩＶ−５の化合物は液晶組成物の全量の１０〜２０重量％を構成する。
【００４４】
本発明のいくつかの実施形態において、好ましくは、一般式ＩＶ−６の化合物は液晶組成物の全量の０〜１５重量％を構成する。
【００４５】
本発明のいくつかの実施形態において、好ましくは、一般式ＩＶ−８の化合物は液晶組成物の全量の０〜２０重量％を構成し、好ましい技術的解決策として、一般式ＩＶ−８の化合物は液晶組成物の全量の１０〜１５重量％を構成する。
【００４６】
本発明のいくつかの実施形態において、好ましくは、一般式ＩＶ−９の化合物は液晶組成物の全量の０〜２５重量％を構成し、好ましい技術的解決策として、一般式ＩＶ−９の化合物は液晶組成物の全量の２〜１５重量％を構成する。
【００４７】
本発明のいくつかの実施形態において、好ましくは、一般式ＩＶ−１０の化合物は液晶組成物の全量の０〜１５重量％を構成する。
【００４８】
本発明のいくつかの実施形態において、好ましくは、一般式ＩＶ−１の化合物は、以下の化合物：
【化４０】
0006581206.tif 000043
からなる群から選択される。
【００４９】
本発明のいくつかの実施形態において、好ましくは、一般式ＩＶ−２の化合物は、以下の化合物：
【化４１】
0006581206.tif 000044
からなる群から選択される。
【００５０】
本発明のいくつかの実施形態において、好ましくは、一般式ＩＶ−３の化合物は、以下の化合物：
【化４２】
0006581206.tif 000045
からなる群から選択される。
【００５１】
本発明のいくつかの実施形態において、好ましくは、一般式ＩＶ−４の化合物は、以下の化合物：
【化４３】
0006581206.tif 000046
からなる群から選択される。
【００５２】
本発明のいくつかの実施形態において、好ましくは、一般式ＩＶ−５の化合物は、以下の化合物：
【化４４】
0006581206.tif 000047
からなる群から選択される。
【００５３】
本発明のいくつかの実施形態において、好ましくは、一般式ＩＶ−６の化合物は、以下の化合物：
【化４５】
0006581206.tif 000048
からなる群から選択される。
【００５４】
本発明のいくつかの実施形態において、好ましくは、一般式ＩＶ−７の化合物は、以下の化合物：
【化４６】
0006581206.tif 000049
からなる群から選択される。
【００５５】
本発明のいくつかの実施形態において、好ましくは、一般式ＩＶ−８の化合物は、以下の化合物：
【化４７】
0006581206.tif 000050
からなる群から選択される。
【００５６】
本発明のいくつかの実施形態において、好ましくは、一般式ＩＶ−９の化合物は、以下の化合物：
【化４８】
0006581206.tif 000051
からなる群から選択される。
【００５７】
本発明のいくつかの実施形態において、好ましくは、一般式ＩＶ−１０の化合物は、以下の化合物：
【化４９】
0006581206.tif 000052
からなる群から選択される。
【００５８】
本発明のいくつかの実施形態において、好ましくは、一般式ＩＶ−１１の化合物は、以下の化合物：
【化５０】
0006581206.tif 000053
からなる群から選択される。
【００５９】
本発明のいくつかの実施形態において、好ましくは、一般式Ｖの化合物は、以下の化合物：
【化５１−１】
0006581206.tif 000054
【化５１−２】
0006581206.tif 000055
からなる群から選択され、
式中、
Ｒ６は、フッ素によって置換されているかもしくはフッ素によって置換されていないＣ１−Ｃ５アルキル、フッ素によって置換されているかもしくはフッ素によって置換されていないＣ１−Ｃ５アルコキシ、またはフッ素によって置換されているかもしくはフッ素によって置換されていないＣ２−Ｃ５アルケニルを表す。
【００６０】
本発明のいくつかの実施形態において、好ましくは、一般式Ｖ−３の化合物は液晶組成物の全量の０〜１０重量％を構成する。
【００６１】
本発明のいくつかの実施形態において、好ましくは、一般式Ｖ−４の化合物は液晶組成物の全量の０〜１０重量％を構成する。
【００６２】
本発明のいくつかの実施形態において、好ましくは、一般式Ｖ−５の化合物は液晶組成物の全量の０〜１５重量％を構成し、好ましい技術的解決策として、一般式Ｖ−５の化合物は液晶組成物の全量の５〜１１重量％を構成する。
【００６３】
本発明のいくつかの実施形態において、好ましくは、一般式Ｖ−６の化合物は、液晶組成物の全量の０〜１５重量％を構成し、好ましい技術的解決策として、一般式Ｖ−６の化合物は液晶組成物の全量の４〜１１重量％を構成する。
【００６４】
本発明のいくつかの実施形態において、好ましくは、一般式Ｖ−７の化合物は、液晶組成物の全量の０〜１０重量％を構成する。
【００６５】
本発明のいくつかの実施形態において、好ましくは、一般式Ｖ−１０の化合物は、液晶組成物の全量の０〜２５重量％を構成し、好ましい技術的解決策として、一般式Ｖ−１０の化合物は液晶組成物の全量の１０〜２２重量％を構成する。
【００６６】
本発明のいくつかの実施形態において、好ましくは、一般式Ｖ−１の化合物は、以下の化合物：
【化５２】
0006581206.tif 000056
からなる群から選択される。
【００６７】
本発明のいくつかの実施形態において、好ましくは、一般式Ｖ−２の化合物は、以下の化合物：
【化５３】
0006581206.tif 000057
からなる群から選択される。
【００６８】
本発明のいくつかの実施形態において、好ましくは、一般式Ｖ−３の化合物は、以下の化合物：
【化５４】
0006581206.tif 000058
からなる群から選択される。
【００６９】
本発明のいくつかの実施形態において、好ましくは、一般式Ｖ−４の化合物は、以下の化合物：
【化５５】
0006581206.tif 000059
からなる群から選択される。
【００７０】
本発明のいくつかの実施形態において、好ましくは、一般式Ｖ−５の化合物は、以下の化合物：
【化５６】
0006581206.tif 000060
からなる群から選択される。
【００７１】
本発明のいくつかの実施形態において、好ましくは、一般式Ｖ−６の化合物は、以下の化合物：
【化５７】
0006581206.tif 000061
からなる群から選択される。
【００７２】
本発明のいくつかの実施形態において、好ましくは、一般式Ｖ−７の化合物は、以下の化合物：
【化５８】
0006581206.tif 000062
からなる群から選択される。
【００７３】
本発明のいくつかの実施形態において、好ましくは、一般式Ｖ−８の化合物は、以下の化合物：
【化５９】
0006581206.tif 000063
からなる群から選択される。
【００７４】
本発明のいくつかの実施形態において、好ましくは、一般式Ｖ−９の化合物は、以下の化合物：
【化６０】
0006581206.tif 000064
からなる群から選択される。
【００７５】
本発明のいくつかの実施形態において、好ましくは、一般式Ｖ−１０の化合物は、以下の化合物：
【化６１】
0006581206.tif 000065
からなる群から選択される。
【００７６】
本発明のいくつかの実施形態において、好ましくは、一般式Ｖ−１１の化合物は、以下の化合物：
【化６２】
0006581206.tif 000066
からなる群から選択される。
【００７７】
本発明のいくつかの実施形態において、好ましくは、一般式Ｖ−１２の化合物は、以下の化合物：
【化６３】
0006581206.tif 000067
からなる群から選択される。
【００７８】
本発明のいくつかの実施形態において、好ましくは、一般式Ｖ−１３の化合物は、以下の化合物：
【化６４】
0006581206.tif 000068
からなる群から選択される。
【００７９】
本発明のいくつかの実施形態において、好ましくは、一般式ＶＩの化合物は、以下の化合物：
【化６５】
0006581206.tif 000069
からなる群から選択され、
式中、
Ｒ７およびＲ８は、同じであるか、または異なり、各々は独立して、Ｃ１−Ｃ５アルキル、Ｃ１−Ｃ５アルコキシ、Ｃ２−Ｃ５アルケニルまたはＣ２−Ｃ５アルケノキシ（ａｌｋｅｎｏｘｙ）を表す。
【００８０】
本発明のいくつかの実施形態において、好ましくは、一般式ＶＩ−１の化合物は、液晶組成物の全量の３〜４７重量％を構成し、好ましい技術的解決策として、一般式ＶＩ−１の化合物は液晶組成物の全量の６〜３７重量％を構成する。
【００８１】
本発明のいくつかの実施形態において、好ましくは、一般式ＶＩ−４の化合物は、液晶組成物の全量の０〜１０重量％を構成し、好ましい技術的解決策として、一般式ＶＩ−４の化合物は液晶組成物の全量の１〜５重量％を構成する。
【００８２】
本発明のいくつかの実施形態において、好ましくは、一般式ＶＩ−７の化合物は、液晶組成物の全量の０〜１０重量を構成し、好ましい技術的解決策として、一般式ＶＩ−７の化合物は液晶組成物の全量の５〜１０重量％を構成する。
【００８３】
本発明のいくつかの実施形態において、好ましくは、一般式ＶＩ−１の化合物は、以下の化合物：
【化６６−１】
0006581206.tif 000070
【化６６−２】
0006581206.tif 000071
からなる群から選択される。
【００８４】
本発明のいくつかの実施形態において、好ましくは、一般式ＶＩ−２の化合物は、以下の化合物：
【化６７】
0006581206.tif 000072
からなる群から選択される。
【００８５】
本発明のいくつかの実施形態において、好ましくは、一般式ＶＩ−３の化合物は、以下の化合物：
【化６８】
0006581206.tif 000073
からなる群から選択される。
【００８６】
本発明のいくつかの実施形態において、好ましくは、一般式ＶＩ−４の化合物は、以下の化合物：
【化６９】
0006581206.tif 000074
からなる群から選択される。
【００８７】
本発明のいくつかの実施形態において、好ましくは、一般式ＶＩ−５の化合物は、以下の化合物：
【化７０】
0006581206.tif 000075
からなる群から選択される。
【００８８】
本発明のいくつかの実施形態において、好ましくは、一般式ＶＩ−６の化合物は、以下の化合物：
【化７１】
0006581206.tif 000076
からなる群から選択される。
【００８９】
本発明のいくつかの実施形態において、好ましくは、一般式ＶＩ−７の化合物は、以下の化合物：
【化７２】
0006581206.tif 000077
からなる群から選択される。
【００９０】
本発明のいくつかの実施形態において、好ましくは、一般式ＶＩ−８の化合物は、以下の化合物：
【化７３】
0006581206.tif 000078
からなる群から選択される。
【００９１】
本発明のいくつかの実施形態において、好ましくは、一般式ＶＩ−９の化合物は、以下の化合物：
【化７４】
0006581206.tif 000079
からなる群から選択される。
【００９２】
本発明のいくつかの実施形態において、好ましくは、一般式ＶＩ−１０の化合物は、以下の化合物：
【化７５】
0006581206.tif 000080
からなる群から選択される。
【００９３】
本発明の別の態様は、本発明の液晶組成物を含む液晶ディスプレイデバイスを提供することである。
【００９４】
本発明者らは、本発明の液晶組成物が低い粘度を有することを見出した。ＡＭディスプレイデバイスは高速応答を求められ、低い粘度を有する液晶組成物は、より高速な応答速度を有するので、液晶組成物を含むＡＭディスプレイデバイスもまた、より高速な応答速度を有することが可能となる。一方で、ＡＭデバイスは、低い閾値電圧および低い電力消費を有するべきであることが必要とされる。本発明の液晶組成物は、より大きな誘電異方性およびより低い駆動電圧を有するので、ＡＭデバイスの低い電力消費についての開発要件を満たす。さらに、ＡＭデバイスは、液晶および液晶組成物中のモノマーの質について高度な要件を必要とし、例えば、モノマー分子の構造は高温、ＵＶおよび他の過酷な条件で分解され得ず、また、液晶組成物は高温およびＵＶで質を減少させ得ない。本発明の液晶組成物は、その液晶組成物が、より高い電圧保持比を有し、それにより、液晶組成物を含む液晶ディスプレイデバイスの残像発生のリスクを減少させることができ、液晶ディスプレイデバイスの耐用年数を長引かせることができるように、安定な構造および最適な質を有するモノマーを使用する。
【００９５】
具体的に示されない限り、本発明において、全ての比は重量比であり、全ての温度はセ氏温度であり、反応時間のデータについての試験は７μｍのセルギャップを使用する。
【発明を実施するための形態】
【００９６】
本発明を以下の詳細な実施形態を組み合わせることによって例示する。以下の実施例は本発明の例示的な実施形態であり、本発明を例示するためだけに使用され、限定するために使用されないことは留意されるべきである。本発明の概念内の他の組み合わせおよび種々の変更が本発明の主題および範囲から逸脱せずに可能である。
【００９７】
表現の簡便さのために、以下の実施例における液晶化合物の単位構造は表１に記載される記号により表される：
【００９８】
【表２】
0006581206.tif 000081
【００９９】
以下の構造式を例とみなす：
【化７６】
0006581206.tif 000082
表１に記載される記号によって表すと、この構造式はｎＣＧＵＦと表すことができ、記号中のｎは左のアルキル基の炭素原子の数を表し、例えばｎは「２」であり、アルキルは−Ｃ２Ｈ５であることを意味し、記号中のＣは「シクロヘキシル」を表し、記号中のＧは「２−フルオロ−１，４−フェニレン」を表し、記号中のＵは「２，５−ジフルオロ−１，４−フェニレン」を表し、記号中のＦは「フッ素」を表す。
【０１００】
以下の実施例における試験項目の略された記号はそれぞれ以下として表される：
Δｎ：光学異方性（５８９ｎｍ、２０℃）
Δε：誘電異方性（１ＫＨｚ、２５℃）
Ｃｐ：透明点（ネマチック−等方性相転移温度、℃）
Ｖｔｈ  閾値電圧（１ＫＨｚ、２５℃、ＴＮ９０）
η  流動粘度（ｍｍ２・ｓ−１、２０℃、他に示されている場合を除いて）
ＶＨＲ（初期）  初期電圧保持比（％）
光学異方性は、２５℃にてナトリウムランプ（５８９ｎｍ）光源下でａｂｂｅ屈折計を使用することによって試験し、得られ、絶縁耐力試験セルはＴＮ９０型であり、セルギャップは７μｍであった。
【０１０１】
ＶＨＲ（初期）は、ＴＯＹ０６２５４型液晶物性評価システム：インパルス電圧：５Ｖ  ６ＨＺによって試験し、得られ、試験温度は６０℃であり、試験単位時間は１６６．７ｍｓである。
【０１０２】
Ｖｔｈの試験条件：Ｃ／１ＫＨＺ、ＪＴＳＢ７．０。
【０１０３】
以下の実施例において使用した成分は、周知の方法によって合成できるか、または商業的手段によって得ることができる。これらの合成技術は慣用であり、試験結果は、このように調製された液晶化合物が電子複合物に対する基準を満たすことを示す。
【０１０４】
いくつかの液晶組成物は、以下の実施例において指定した液晶組成物の配合に従って調製する。液晶組成物の調製は当該分野における従来の方法に従って進められ、例として、組成物は、加熱、超音波処理、懸濁処理などの処理方式により指定した配合物を混合することによって調製される。
【０１０５】
以下の実施例において指定した液晶組成物を調製し、研究する。液晶組成物の配合および性能についてのそれらの試験結果を以下に示す。
【０１０６】
比較例１
比較例１の液晶組成物を表２に記載した各化合物および重量パーセントに従って調製し、液晶ディスプレイデバイスの２つの基板の間にその液晶組成物を充填することによって試験する。試験データを以下の表に示す：
【０１０７】
【表３】
0006581206.tif 000083
【０１０８】
比較例２
比較例２の液晶組成物を表３に記載した各化合物および重量パーセントに従って調製し、液晶ディスプレイデバイスの２つの基板の間にその液晶組成物を充填することによって試験する。試験データを以下の表に示す：
【０１０９】
【表４】
0006581206.tif 000084
【０１１０】
比較例３
比較例３の液晶組成物を表４に記載した各化合物および重量パーセントに従って調製し、液晶ディスプレイデバイスの２つの基板の間にその液晶組成物を充填することによって試験する。試験データを以下の表に示す：
【表５】
0006581206.tif 000085
【０１１１】
【実施例】
【０１１２】
実施例１
実施例１の液晶組成物を表５に記載した各化合物および重量パーセントに従って調製し、液晶ディスプレイデバイスの２つの基板の間にその液晶組成物を充填することによって試験する。試験データを以下の表に示す：
【０１１３】
【表６】
0006581206.tif 000086
【０１１４】
実施例２
実施例２の液晶組成物を表６に記載した各化合物および重量パーセントに従って調製し、液晶ディスプレイデバイスの２つの基板の間にその液晶組成物を充填することによって試験する。試験データを以下の表に示す：
【０１１５】
【表７】
0006581206.tif 000087
【０１１６】
実施例３
実施例３の液晶組成物を表７に記載した各化合物および重量パーセントに従って調製し、液晶ディスプレイデバイスの２つの基板の間にその液晶組成物を充填することによって試験する。試験データを以下の表に示す：
【０１１７】
【表８】
0006581206.tif 000088
【０１１８】
実施例４
実施例４の液晶組成物を表８に記載した各化合物および重量パーセントに従って調製し、液晶ディスプレイデバイスの２つの基板の間にその液晶組成物を充填することによって試験する。試験データを以下の表に示す：
【０１１９】
【表９】
0006581206.tif 000089
【０１２０】
実施例５
実施例５の液晶組成物を表９に記載した各化合物および重量パーセントに従って調製し、液晶ディスプレイデバイスの２つの基板の間にその液晶組成物を充填することによって試験する。試験データを以下の表に示す：
【０１２１】
【表１０】
0006581206.tif 000090
【０１２２】
実施例６
実施例６の液晶組成物を表１０に記載した各化合物および重量パーセントに従って調製し、液晶ディスプレイデバイスの２つの基板の間にその液晶組成物を充填することによって試験する。試験データを以下の表に示す：
【０１２３】
【表１１】
0006581206.tif 000091
【０１２４】
実施例７
実施例７の液晶組成物を表１１に記載した各化合物および重量パーセントに従って調製し、液晶ディスプレイデバイスの２つの基板の間にその液晶組成物を充填することによって試験する。試験データを以下の表に示す：
【０１２５】
【表１２】
0006581206.tif 000092
【０１２６】
実施例８
実施例８の液晶組成物を表１２に記載した各化合物および重量パーセントに従って調製し、液晶ディスプレイデバイスの２つの基板の間にその液晶組成物を充填することによって試験する。試験データを以下の表に示す：
【０１２７】
【表１３】
0006581206.tif 000093
【０１２８】
比較例１、２および３を参照すると、上記の実施例１、２、３、４、５、６、７および８の試験データから、本発明によって提供される液晶組成物は、より大きな誘電異方性、より大きな光学異方性、およびより低い閾値電圧を有し、液晶ディスプレイデバイスに適していることが見られ得る。比較例１、２および３と比較して、本発明によって提供される液晶組成物は、良好な光学異方性、誘電異方性、およびほとんどの液晶ディスプレイデバイスに適用可能である適切な透明点を有し、したがって、液晶ディスプレイデバイスのための高いコントラスト比および優れた省電力性能についての要件を満たすことができる。